(57)【特許請求の範囲】
【請求項１】
下記化学式１で表示され、炭素数が１〜１４のアルキル基を有するアルキル（メタ）アクリレートと、下記化学式１のＡ及びＢに存在する炭素原子の数が１以上であり、３未満である第１単量体と；下記化学式１で表示され、下記化学式１のＡ及びＢに存在する炭素原子の数が３以上である第２単量体と；下記化学式２の化合物が重合されて含まれており、下記数式１〜３を満足する重合体と；脂肪族環状イソシアネート化合物及び脂肪族非環状イソシアネート化合物の両方を含む架橋剤と；を含み、前記重合体１００重量部に対して４．５〜１０重量部の前記架橋剤を含む、粘着剤組成物：
【化１】
0005962934.tif 000007
上記化学式１で、Ｑは、水素またはアルキル基であり、Ａ及びＢは、それぞれ、独立してアルキレン基またはアルキリデン基であり、ｎは、０であり、上記化学式２で、Ｑは、水素またはアルキル基であり、Ｕは、アルキレン基またはアルキリデン基であり、Ｚは、アルキル基またはアリール基であり、ｍは、１〜２０の数である：
［数式１］
２≦Ｏ／Ｐ≦５
［数式２］
Ｏ＋Ｐ≦Ｘ
［数式３］
１重量％≦Ｏ＋Ｐ＋Ｘ≦１８重量％
上記数式１〜３で、Ｏは、重合体に含まれている第１単量体の重量％であり、Ｐは、重合体に含まれている第２単量体の重量％であり、Ｘは、重合体に含まれている化学式２の化合物の重量％である。
【請求項２】
化学式２で、ｍは、４〜８の数である、請求項１に記載の粘着剤組成物。
【請求項３】
化学式２で、Ｑが炭素数１〜４のアルキル基である、請求項１に記載の粘着剤組成物。
【請求項４】
脂肪族環状イソシアネート化合物が、イソホロンジイソシアネート、メチレンジシクロヘキシルジイソシアネートまたはシクロヘキサンジイソシアネートであるイソシアネート化合物；前記イソシアネート化合物のダイマーまたはトリマー；または上記イソシアネート化合物とポリオールの反応物である、請求項１に記載の粘着剤組成物。
【請求項５】
脂肪族非環状イソシアネート化合物が、炭素数１〜２０のアルキレンジイソシアネート化合物；前記イソシアネート化合物のダイマーまたはトリマー；または上記イソシアネート化合物とポリオールの反応物である、請求項１に記載の粘着剤組成物。
【請求項６】
金属塩をさらに含む、請求項１に記載の粘着剤組成物。
【請求項７】
架橋構造が具現された状態での表面エネルギーが３０ｍＮ／ｍ以下の被着体に対して１８０度の剥離角度及び０．３ｍ／ｍｉｎの剥離速度で測定した剥離力が１ｇｆ／２５ｍｍ〜４０ｇｆ／２５ｍｍである、請求項１に記載の粘着剤組成物。
【請求項８】
架橋構造が具現された状態での表面エネルギーが３０ｍＮ／ｍ以下の被着体に対して１８０度の剥離角度及び３０ｍ／ｍｉｎの剥離速度で測定した剥離力が１０ｇｆ／２５ｍｍ〜１５０ｇｆ／２５ｍｍである、請求項１に記載の粘着剤組成物。
【請求項９】
架橋構造が具現された状態での表面エネルギーが３０ｍＮ／ｍ以下の被着体に対して、１８０度の剥離角度及び４０ｍ／ｍｉｎの剥離速度で測定した剥離耐電圧が０．５ｋＶ以下である、請求項１に記載の粘着剤組成物。
【請求項１０】
表面保護用基材フィルムと；上記表面保護用基材フィルムの一面に形成されており、架橋された請求項１に記載の粘着剤組成物を含む粘着剤層と；を含む保護フィルム。
【請求項１１】
光学素子及び上記光学素子の表面に付着している請求項１０に記載の保護フィルムを含む光学フィルム。
【請求項１２】
光学素子の表面には、表面エネルギーが３０ｍＮ／ｍ以下の表面処理層が形成されており、保護フィルムの粘着剤層が上記表面処理層に付着している、請求項１１に記載の光学フィルム。
【請求項１３】
表面処理層が、高硬度層、眩しさ防止層または低反射層である、請求項１２に記載の光学フィルム。
【請求項１４】
請求項１１に記載の光学フィルムが付着している液晶パネルを含むディスプレイ装置。
【発明の詳細な説明】
【技術分野】
【０００１】
本発明は、粘着剤組成物、光学フィルム保護用フィルム、光学フィルム及びディスプレイ装置に関する。
【背景技術】
【０００２】
偏光板のような光学フィルム、その他プラスチック製品、家電製品や自動車などにほこりなどの汚物が付着するか、スクラッチなどが発生することを防止するために保護フィルムが使用されることができる。保護フィルムには、適切な剥離力と静電気防止特性が要求される。
【０００３】
例えば、製品の使用や他の製品の組み立てのために保護フィルムを早い速度で剥離するときには、剥離力（以下、「高速剥離力」という）が相対的に低いことが要求される。一方、遅い速度で剥離するときの剥離力（以下、「低速剥離力」という）が相対的に高い場合に適切な保護機能を示すことができる。
【０００４】
また、主に保護フィルムの剥離時に発生する静電気によってほこりなどの異物が吸入されるか、電子製品の場合には、デバイスの静電破壊または誤作動などが誘発されることができる。特に、近年、コンピュータの普及、液晶テレビや携帯電話の多機能化によって部属が集積化されるに伴い、静電気による問題がさらに浮き上がっている。
【０００５】
これにより、保護フィルムに含まれる粘着剤に帯電防止機能を付与しようとする努力が進行されている。
【０００６】
例えば、特許文献１では、粘着剤にエチレンオキシド変性フタル酸ジオクチル可塑剤を配合し、静電気の発生を抑制しようとする試みがある。また、特許文献２では、粘着剤に有機塩を添加し、特許文献３では、金属塩とキレート剤を粘着剤に配合している。しかし、上記方法によれば、粘着剤成分の保護される製品への転写による汚染が発生するか、初期に発生する静電気の抑制が困難であり、特に保護機能のために重要な低速剥離力が過度に低くなる。
【先行技術文献】
【特許文献】
【０００７】
【特許文献１】日本国特許公開１９９３−１４０５１９号公報
【特許文献２】韓国特許公開２００４−００３０９１９号公報
【特許文献３】韓国特許公開第２００６−０１２８６５９号公報
【発明の概要】
【発明が解決しようとする課題】
【０００８】
本発明は、粘着剤組成物、光学フィルム保護用フィルム、光学フィルム及びディスプレイ装置を提供する。
【課題を解決するための手段】
【０００９】
例示的な粘着剤組成物は、重合体と架橋剤を含むことができる。上記重合体は、架橋点を有することができ、上記架橋剤との架橋反応によって架橋構造を具現することができる。
【００１０】
重合体としては、粘着剤の製造に使用されることができるものであって、公知された多様な種類がすべて使用されることができ、例えば、アクリル共重合体が使用されることができる。上記重合体は、例えば、互いに異なる種類の２種以上のヒドロキシ基を有する単量体を含むことができる。例えば、上記単量体は、重合体に重合されて含まれることができる。
【００１１】
例えば、上記単量体として、上記重合体は、下記化学式１で表示され、Ａ及びＢに存在する炭素原子の総計が３個未満、例えば、上記総計が１個以上且つ３個未満である単量体（以下、「第１単量体」という）と、下記化学式１で表示され、Ａ及びＢに存在する炭素原子の総計が３個以上、例えば、３個〜２０個、３個〜１６個、３個〜１２個、３個〜８個、３個〜６個、４個〜２０個、４個〜１６個、４個〜１２個、４個〜８個または４個〜６個である単量体（以下、「第２単量体」という）を含むことができる。
【００１２】
【化１】
0005962934.tif 000002
【００１３】
化学式１で、Ｑは、水素またはアルキル基であり、Ａ及びＢは、それぞれ、独立してアルキレン基またはアルキリデン基であり、ｎは、任意の数、例えば、０〜１０の数である。
【００１４】
化学式１で、［−Ｏ−Ｂ−］単位が２個以上存在する場合、上記単位内のＢの炭素数は、同一であるか、または異なることができる
【００１５】
本明細書で用語アルキル基は、特に別途規定しない限り、炭素数１〜２０、炭素数１〜１６、炭素数１〜１２、炭素数１〜８または炭素数１〜４のアルキル基を意味することができる。上記アルキル基は、直鎖状、分岐鎖状または環状であることができる。上記アルキル基は、１つ以上の置換基によって置換されているか、または非置換された状態であることができる。
【００１６】
本明細書で用語アルキレン基またはアルキリデン基は、特に別途規定しない限り、炭素数１〜２０、炭素数１〜１６、炭素数１〜１２、炭素数１〜８または炭素数１〜４のアルキレン基またはアルキリデン基であることができる。上記アルキレン基またはアルキリデン基は、直鎖状、分岐鎖状または環状であることができる。上記アルキレン基またはアルキリデン基は、必要に応じて１つ以上の置換基によって置換されていてもよい。
【００１７】
化学式１で、Ａ及びＢは、例えば、それぞれ、独立して直鎖状のアルキレン基であることができる。
【００１８】
本明細書で特定官能基、例えば、上記アルキル基、アルキリデン基またはアルキレン基に置換されていてもよい置換基としては、アルキル基、アルコキシ基、アルケニル基、エポキシ基、シアノ基、カルボキシル基、アクリロイル基、メタクリロイル基、アクリロイルオキシ基、メタクリロイルオキシ基またはアリール基などが例示されることができるが、これに制限されるものではない。
【００１９】
化学式１の化合物としては、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、２−ヒドロキシエチレングリコール（メタ）アクリレートまたは２−ヒドロキシプロピレングリコール（メタ）アクリレートなどが例示されることができるが、これに制限されるものではない。
【００２０】
上記重合体は、例えば、下記数式１を満足することができる。
【００２１】
［数式１］
１≦Ｏ／Ｐ≦１０
【００２２】
数式１で、Ｏは、上記第１単量体の重合体内の重量％であり、Ｐは、上記第２単量体の重合体内の重量％である。
【００２３】
数式１のＯ／Ｐは、他の例示では、約１〜８または約１〜７程度であることができる。
【００２４】
上記重合体に含まれる第１及び第２単量体の比率を上記数式１を満足するように調節すれば、重合体を効果的に形成しながら、高速及び低速剥離力のバランス及び静電気防止特性に優れた粘着剤を提供することができる。重合体には、例えば、第１単量体を０．１重量部〜１０重量部で含み、第２単量体を０．１重量部〜１０重量部で含み、上記単量体の比率が上記数式１を満足することができる。
【００２５】
本明細書で特に別途規定しない限り、単位重量部は、各成分間の重量の比率を示す。
上記重合体は、また、アルキレンオキシド鎖を有する化合物をさらに含むことができる。上記化合物は、例えば、重合されて上記重合体に含まれることができる。アルキレンオキシド鎖を有する化合物としては、下記化学式２の化合物が例示されることができる。
【００２６】
【化２】
0005962934.tif 000003
【００２７】
化学式２で、Ｑは、水素またはアルキル基であり、Ｕは、アルキレン基またはアルキリデン基であり、Ｚは、アルキル基またはアリール基であり、ｍは、任意の数、例えば、１〜２０の数である。
【００２８】
化学式２で、［−Ｕ−Ｏ−］単位が２個以上存在する場合、上記単位内のＵの炭素数は、同一であるか、または異なることができる。
【００２９】
化学式２で、ｍは、例えば、１〜１６、１〜１２、４〜１６、４〜１２、４〜１０または４〜８であることができる。このような範囲で重合体の製造時に重合効率及び重合体の結晶性を適正範囲に維持し、粘着剤に適切な導電性を付与することができる。
【００３０】
化学式２で、Ｑは、他の例示で、アルキル基、例えば、炭素数１〜８または炭素数１〜４のアルキル基であることができる。Ｑがアルキル基である化合物を使用する場合、例えば、粘着剤組成物が保護フィルムなどに適用されるとき、被着体に残渣やむらなしに上記保護フィルムが容易に除去されるのに有利することができる。
【００３１】
本明細書で用語アリール基は、特に別途規定しない限り、ベンゼンを含むか、または２個以上のベンゼンが縮合されるか、結合されている構造を含む化合物またはその誘導体から由来する１価残基を意味することができる。上記アリール基は、例えば、炭素数６〜２２、炭素数６〜１６または炭素数６〜１３のアリール基であることができる。このようなアリール基としては、フェニル基、フェニルエチル基、フェニルプロピル基、ベンジル基、トリル基、キシリル基（ｘｙｌｙｌ  ｇｒｏｕｐ）またはナフチル基などが例示されることができる
【００３２】
化学式２の化合物としては、アルコキシジアルキレングリコール（メタ）アクリル酸エステル、アルコキシトリアルキレングリコール（メタ）アクリル酸エステル、アルコキシテトラアルキレングリコール（メタ）アクリル酸エステル、アリールオキシジアルキレングリコール（メタ）アクリル酸エステル、アリールオキシトリアルキレングリコール（メタ）アクリル酸エステル及びアリールオキシテトラアルキレングリコール（メタ）アクリル酸エステルなどの一種または二種以上をあげることができるが、これに制限されるものではない。
【００３３】
上記でアルコキシとしては、例えば、炭素数１〜２０、炭素数１〜１６、炭素数１〜１２または炭素数１〜４のアルコキシが例示されることができ、具体的には、メトキシ基またはエトキシ基が例示されることができる。
【００３４】
また、上記でアルキレングリコールとしては、炭素数１〜２０、炭素数１〜１６、炭素数１〜１２または炭素数１〜４のアルキレングリコールが例示されることができ、例えば、エチレングリコールまたはプロピレングリコールが例示されることができ、上記でアリールオキシとしては、炭素数６〜２４または炭素数６〜１２のアリールオキシ、例えば、フェノキシなどが例示されることができる。
【００３５】
化学式２の化合物を含む場合、重合体は、下記数式２及び／または３を満足することができる。
【００３６】
［数式２］
Ｏ＋Ｐ≦Ｘ
【００３７】
［数式３］
１重量％≦Ｏ＋Ｐ＋Ｘ≦３０重量％
【００３８】
数式２及び３で、Ｏ及びＰは、数式１で定義した通りであり、Ｘは、化学式２の化合物の重合体内での重量％である。
【００３９】
数式３で、Ｏ、Ｐ及びＸの和（Ｏ＋Ｐ＋Ｘ）は、他の例示で、約１重量％〜２５重量％または約５重量％〜２５重量％であることができる。
【００４０】
例えば、上記化学式２の化合物は、重合体内に１重量部〜２０重量部で含まれ、その比率が上記数式２及び／または３を満足するように調節されることができる。上記重量部は、例えば、上記重合体に含まれる全体単量体を１００重量部とした場合、上記を基準とする重量部であることができる。
【００４１】
重合体は、また、（メタ）アクリル酸エステル単量体、例えば、アルキル（メタ）アクリレートをさらに含むことができる。上記単量体は、例えば、重合されて上記重合体に含まれることができる。
【００４２】
アルキル（メタ）アクリレートとしては、粘着剤の凝集力、ガラス転移温度または粘着性などを考慮して、炭素数が１〜１４のアルキル基を有するアルキル（メタ）アクリレートを使用することができる。このような単量体としては、メチル（メタ）アクリレート、エチル（メタ）アクリレート、ｎ−プロピル（メタ）アクリレート、イソプロピル（メタ）アクリレート、ｎ−ブチル（メタ）アクリレート、ｔ−ブチル（メタ）アクリレート、ｓｅｃ−ブチル（メタ）アクリレート、ペンチル（メタ）アクリレート、２−エチルヘキシル（メタ）アクリレート、２−エチルブチル（メタ）アクリレート、ｎ−オクチル（メタ）アクリレート、イソオクチル（メタ）アクリレート、イソノニル（メタ）アクリレート、ラウリル（メタ）アクリレート及びテトラデシル（メタ）アクリレートなどが例示されることができ、上記のうち１種または２種以上が重合体に重合単位で含まれることができる。
【００４３】
上記（メタ）アクリル酸エステル単量体は、例えば、重合体内に７５重量部〜９５重量部で含まれることができるが、これは、必要に応じて変更されることができる。例えば、上記第１及び第２単量体、必要な場合に、上記化学式２の化合物が上記数式１、数式２及び／または数式３を満足する比率で重合体に含まれ、その残りの成分が上記（メタ）アクリル酸エステル単量体及び／または後述する公知の単量体であることができる。
【００４４】
上記重合体は、必要な場合、粘着剤の重合体の製造に使用される公知の単量体、例えば、（メタ）アクリル酸、２−（メタ）アクリロイルオキシ酢酸、３−（メタ）アクリロイルオキシプロピル酸、４−（メタ）アクリロイルオキシ酪酸、アクリル酸二量体、イタコン酸、マレイン酸またはマレイン酸無水物などのカルボキシル基含有単量体；イソシアネート基を有する単量体、グリシジル（メタ）アクリレートなどのようなグリシジル基を有する単量体または（メタ）アクリルアミド、Ｎ−ビニルピロリドンまたはＮ−ビニルカプロラクタムなどのような窒素原子を含むラジカル重合性単量体やスチレンなどのようなラジカル重合性単量体をさらに含むことができる。このような単量体は、重合されて重合体に含まれていてもよく、例えば、約２０重量部以下の比率で重合体に含まれることができる。
【００４５】
重合体は、上記記述した単量体のうち必要な単量体を選択し、選択した単量体を目的する比率で配合した単量体の混合物を溶液重合（ｓｏｌｕｔｉｏｎ  ｐｏｌｙｍｅｒｉｚａｔｉｏｎ）、光重合（ｐｈｏｔｏ  ｐｏｌｙｍｅｒｉｚａｔｉｏｎ）、塊状重合（ｂｕｌｋ  ｐｏｌｙｍｅｒｉｚａｔｉｏｎ）、懸濁重合（ｓｕｓｐｅｎｓｉｏｎ  ｐｏｌｙｍｅｒｉｚａｔｉｏｎ）または乳化重合（ｅｍｕｌｓｉｏｎ  ｐｏｌｙｍｅｒｉｚａｔｉｏｎ）のような重合方式に適用して製造することができる。
【００４６】
粘着剤組成物は、架橋剤を含むことができ、これは、重合体の架橋点と反応して架橋構造を具現することができる。
【００４７】
架橋剤としては、脂肪族イソシアネート架橋剤を使用する。このような架橋剤が上記重合体、すなわち２種以上のヒドロキシ基を有する単量体を含む重合体と架橋構造を具現すれば、適合な低速及び高速剥離力と共に必要な静電気防止特性を有する粘着剤が具現されることができる。
【００４８】
例えば、架橋剤としては、脂肪族環状イソシアネート化合物及び／または脂肪族非環状イソシアネート化合物を含む架橋剤を使用することができる。上記で用語脂肪族環状イソシアネート化合物は、環状構造を含み、上記構造が芳香族環状には該当しない環状構造を含むイソシアネート化合物を意味し、脂肪族非環状イソシアネート化合物は、例えば、脂肪族線状または分岐状のイソシアネート化合物を意味することができる。上記で脂肪族環状イソシアネート化合物としては、例えば、イソボロンジイソシアネート（ｉｓｏｐｈｏｒｏｎｅ  ｄｉｉｓｏｃｙａｎａｔｅ）またはメチレンジシクロヘキシルジイソシアネート（ｍｅｔｈｙｌｅｎｅ  ｄｉｃｙｃｌｏｈｅｘｙｌ  ｄｉｉｓｏｃｙａｎａｔｅ）またはシクロヘキサンジイソシアネート（ｃｙｃｌｏｈｅｘａｎｅ  ｄｉｉｓｏｃｙａｎａｔｅ）などのようなイソシアネート化合物や、そのダイマー（ｄｉｍｅｒ）またはトライマー（ｔｒｉｍｅｒ）などのような誘導体または上記のうちいずれか１つとポリオール（例えば、トリメチロールプロパン）との反応物が例示されることができ、脂肪族非環状イソシアネート化合物としては、ヘキサメチレンジイソシアネートなどのような炭素数１〜２０、炭素数１〜１６、炭素数１〜１２または炭素数１〜８のアルキレンジイソシアネート化合物や、そのダイマー（ｄｉｍｅｒ）またはトライマー（ｔｒｉｍｅｒ）などのような誘導体または上記のうちいずれか１つとポリオール（例えば、トリメチロールプロパン）との反応物などが例示されることができるが、これに制限されるものではない。
【００４９】
上記で脂肪族環状イソシアネート化合物と脂肪族非環状イソシアネート化合物が一緒に使用される場合には、その比率は、特に制限されず、必要に応じて適切に選択されることができる。通常、脂肪族環状イソシアネート化合物１００重量部に対して脂肪族非環状イソシアネート化合物１重量部〜５００重量部または２０重量部〜３００重量部位が架橋剤に含まれることができる。このような架橋剤、すなわち脂肪族環状イソシアネート化合物及び脂肪族非環状イソシアネート化合物を含む架橋剤としては、市販されているものを使用することもでき、その例としては、Ａｓａｈｉ社製のＭＨＧ−８０Ｂ及びＤｕｒａｎａｔｅ  ＰまたはＢＡＹＥＲ社製のＮＺ−１などがある。
【００５０】
架橋剤としては、上記にさらに必要な場合、エチレングリコールジグリシジルエーテル、トリグリシジルエーテル、トリメチロールプロパントリグリシジルエーテル、Ｎ、Ｎ、Ｎ'、Ｎ'−テトラグリシジルエチレンジアミンまたはグリセリンジグリシジルエーテルなどのようなエポキシ架橋剤；Ｎ、Ｎ'−トルエン−２、４−ビス（１−アジリジンカルボキサミド）、Ｎ、Ｎ'−ジフェニルメタン−４、４'−ビス（１−アジリジンカルボキサミド）、トリエチレンメラミン、ビスイソフタロイル−１−（２−メチルアジリジン）またはトリ−１−アジリジニルホスフィンオキシドなどのようなアジリジン架橋剤またはアルミニウム、鉄、亜鉛、スズ、チタン、アンチモン、マグネシウム及び／またはバナジウムのような多価金属がアセチルアセトンまたはアセト酢酸エチルなどに配位している化合物である金属キレート架橋剤などの公知の架橋剤が一緒に使用されることができる。
【００５１】
粘着剤組成物は、上記重合体１００重量部に対して０．０１重量部〜１０重量部または０．０１重量部〜５重量部の架橋剤を含むことができる。このような範囲で適切な架橋構造が具現され、粘着剤の低速及び高速剥離力などが目的する範囲に調節されることができる。
【００５２】
粘着剤組成物は、帯電防止剤をさらに含むことができる。帯電防止剤としては、例えば、イオン性化合物が使用されることができる。
【００５３】
イオン性化合物としては、例えば、金属塩が使用されることができる。上記金属塩は、例えば、アルカリ金属陽イオンまたはアルカリ土類金属陽イオンを含むことができる。陽イオンとしては、リチウムイオン（Ｌｉ＋）、ナトリウムイオン（Ｎａ＋）、カリウムイオン（Ｋ＋）、ルビジウムイオン（Ｒｂ＋）、セシウムイオン（Ｃｓ＋）、ベリリウムイオン（Ｂｅ２＋）、マグネシウムイオン（Ｍｇ２＋）、カルシウムイオン（Ｃａ２＋）、ストロンチウムイオン（Ｓｒ２＋）及びバリウムイオン（Ｂａ２＋）などの一種または二種以上が例示されることができ、例えば、リチウムイオン、ナトリウムイオン、カリウムイオン、マグネシウムイオン、カルシウムイオン及びバリウムイオンの一種または二種以上、またはイオン安定性及び移動性を考慮してリチウムイオンを使用することができる。
【００５４】
イオン性化合物に含まれる陰イオンとしては、ＰＦ６−、ＡｓＦ−、ＮＯ２−、フルオライド（Ｆ−）、クロライド（Ｃｌ−）、ブロマイド（Ｂｒ−）、ヨーダイド（Ｉ−）、ペルクロレート（ＣｌＯ４−）、ヒドロキシド（ＯＨ−）、カーボネート（ＣＯ３２−）、ニトレート（ＮＯ３−）、トリフルオロメタンスルホネート（ＣＦ３ＳＯ３−）、スルホネート（ＳＯ４−）、ヘキサフルオロホスフェート（ＰＦ６−）、メチルベンゼンスルホネート（ＣＨ３（Ｃ６Ｈ４）ＳＯ３−）、ｐ−トルエンスルホネート（ＣＨ３Ｃ６Ｈ４ＳＯ３−）、テトラボレート（Ｂ４Ｏ７２−）、カルボキシベンゼンスルホネート（ＣＯＯＨ（Ｃ６Ｈ４）ＳＯ３−）、トリフロロメタンスルホネート（ＣＦ３ＳＯ２−）、ベンゾエート（Ｃ６Ｈ５ＣＯＯ−）、アセテート（ＣＨ３ＣＯＯ−）、トリフロロアセテート（ＣＦ３ＣＯＯ−）、テトラフルオロボレート（ＢＦ４−）、テトラベンジルボレート（Ｂ（Ｃ６Ｈ５）４−）またはトリスペンタフルオロエチルトリフルオロホスフェート（Ｐ（Ｃ２Ｆ５）３Ｆ３−）などが例示されることができる。
【００５５】
他の例示で、陰イオンとしては、下記化学式４で表示される陰イオンまたはビスフルオロスルホニルイミドなどが使用されることもできる。
【００５６】
［化学式４］
［Ｘ（ＹＯｍＲｆ）ｎ］−
【００５７】
化学式４で、Ｘは、窒素原子または炭素原子であり、Ｙは、炭素原子または硫黄原子であり、Ｒｆは、ペルフルオロアルキル基であり、ｍは、１または２であり、ｎは、２または３である。
化学式４で、Ｙが炭素の場合、ｍは、１であり、Ｙが黄色である場合、ｍは、２であり、Ｘが窒素である場合、ｎは、２であり、Ｘが炭素である場合、ｎは３であることができる。
【００５８】
化学式４の陰イオンまたはビス（フルオロスルポニル）イミドは、ペルフルオロアルキル基（Ｒｆ）またはフルオル基によって高い電気陰性度を示し、また、特有の共鳴構造を含み、陽イオンとの弱い結合を形成すると同時に、疎水性を有する。したがって、イオン性化合物が重合体などの組成物の他の成分と優れた相溶性を示しながら、少量でも高い帯電防止性を付与することができる。
【００５９】
上記化学式４のＲｆは、炭素数１〜２０、炭素数１〜１２、炭素数１〜８または炭素数１〜４のベルフルオロアルキル基であることができ、この場合、上記ペルフルオロアルキル基は、直鎖状、分岐鎖状または環状構造を有することができる。化学式４の陰イオンは、スルホニルメチド系、スルホニルイミド系、カルボニルメチド系またはカルボニルイミド系陰イオンであることができ、具体的には、トリストリフルオロメタンスルホニルメチド、ビストリフルオロメタンスルホニルイミド、ビスペルフルオロブタンスルホニルイミド、ビスペンタフルオロエタンスルホニルイミド、トリストリフルオロメタンカルボニルメチド、ビスペルフルオロブタンカルボニルイミドまたはビスペンタフルオロエタンカルボニルイミドなどの一種または二種以上の混合であることができる。
【００６０】
イオン性化合物としては、例えば、陽イオンとして、Ｎ−エチル−Ｎ、Ｎ−ジメチル−Ｎ−プロピルアンモニウム、Ｎ、Ｎ、Ｎ−トリメチル−Ｎ−プロピルアンモニウム、Ｎ−メチル−Ｎ、Ｎ、Ｎ−トリブチルアンモニウム、Ｎ−エチル−Ｎ、Ｎ、Ｎ−トリブチルアンモニウム、Ｎ−メチル−Ｎ、Ｎ、Ｎ−トリヘキシルアンモニウム、Ｎ−エチル−Ｎ、Ｎ、Ｎ−トリヘキシルアンモニウム、Ｎ−メチル−Ｎ、Ｎ、Ｎ−トリオクチルアンモニウムまたはＮ−エチル−Ｎ、Ｎ、Ｎ−トリオクチルアンモニウムなどのような４級アンモニウム、ホスホニウム（ｐｈｏｓｐｈｏｎｉｕｍ）、ピリジニウム（ｐｙｒｉｄｉｎｉｕｍ）、イミダゾリウム（ｉｍｉｄａｚｏｌｉｕｍ）、ピロリジニウム（ｐｙｒｏｌｉｄｉｎｉｕｍ）またはピペリジニウム（ｐｉｐｅｒｉｄｉｎｉｕｍ）などを上記陰イオン成分とともに含む有機塩が使用されることもでき、必要な場合に上記金属塩と上記有機塩が併用されることもできる。
【００６１】
粘着剤組成物においてイオン性化合物の含量は、特に制限されず、例えば、上記重合体１００重量部に対して０．０１重量部〜５重量部の比率で存在することができる。イオン性化合物の比率は、目的する帯電防止性や成分間の相溶性などを考慮して変更することができる。
【００６２】
粘着剤組成物は、シランカップリング剤をさらに含むことができる。上記カップリング剤の例としては、ガンマ−グリシドキシプロピルトリエトキシシラン、ガンマ−グリシドキシプロピルトリメトキシシラン、ガンマ−グリシドキシプロピルメチルジエトキシシラン、ガンマ−グリシドキシプロピルトリエトキシシラン、３−メルカプトプロピルトリメトキシシラン、ビニルトリメトキシシラン、ビニルトリエトキシシラン、ガンマ−メタクリロキシプロピルトリメトキシシラン、ガンマ−メタクリロキシプロピルトリエトキシシラン、ガンマ−アミノプロピルトリメトキシシラン、ガンマ−アミノプロピルトリエトキシシラン、３−イソシアネートプロピルトリエトキシシラン、ガンマ−アセトアセテートプロピルトリメトキシシラン、ガンマ−アセトアセテートプロピルトリエトキシシラン、ベータ−シアノアセチルトリメトキシシラン、ベータ−シアノアセチルトリエトキシシラン、アセトキシアセトトリメトキシシランをあげることができ、上記のうち一種または二種以上の混合を使用することができる。例えば、シランカップリング剤としては、アセトアセテート基またはベータ−シアノアセチル基を有するシランカップリング剤を使用することが適切であることがある。シランカップリング剤は、上記重合体１００重量部に対して０．０１重量部〜５重量部、または０．０１重量部〜１重量部で粘着剤組成物に含まれることができる。上記範囲で適切な粘着力増加効果及び耐久信頼性が確保されることができる。
【００６３】
粘着剤組成物は、また、粘着性能の調節の観点で、粘着性付与剤をさらに含むことができる。粘着性付与剤としては、ヒドロカーボン系樹脂またはその水素添加物、ロジン樹脂またはその水素添加物、ロジンエステル樹脂またはその水素添加物、テルペン樹脂またはその水素添加物、テルペンフェノール樹脂またはその水素添加物、重合ロジン樹脂または重合ロジンエステル樹脂などの一種または二種以上の混合物を使用することができる。粘着性付与剤は、上記共重合体１００重量部に対して１重量部〜１００重量部で組成物に含まれることができる。上記含量範囲で適合な添加効果及び相溶性と凝集力向上効果が確保されることができる。
【００６４】
粘着剤組成物は、また、出願の効果に影響を及ぼさない範囲で、上記帯電防止剤と配位結合を形成することができる配位結合性化合物、光開始剤、多官能性アクリレート、エポキシ樹脂、架橋剤、紫外線安定剤、酸化防止剤、調色剤、補強剤、充填剤、消泡剤、界面活性剤及び可塑剤よりなる群から選択された１つ以上の添加剤をさらに含むことができる。
【００６５】
上記粘着剤組成物は、架橋構造が具現された状態で表面エネルギーが３０ｍＮ／ｍ以下の被着体に対する低速剥離力が約１ｇｆ／２５ｍｍ〜４０ｇｆ／２５ｍｍ、１ｇｆ／２５ｍｍ〜３０ｇｆ／２５ｍｍ、１ｇｆ／２５ｍｍ〜２０ｇｆ／２５ｍｍまたは１ｇｆ／２５ｍｍ〜１０ｇｆ／２５ｍｍ程度であり、高速剥離力が１０ｇｆ／２５ｍｍ〜１５０ｇｆ／２５ｍｍまたは１０ｇｆ／２５ｍｍ〜１００ｇｆ／２５ｍｍ程度であることができる。
【００６６】
上記で用語低速剥離力は、例えば、１８０度の剥離角度及び０．３ｍ／ｍｉｎの剥離速度で測定した剥離力であり、高速剥離力は、１８０度の剥離角度及び３０ｍ／ｍｉｎの剥離速度で測定した剥離力であることができる。
【００６７】
具体的に、上記それぞれの剥離力は、架橋構造が具現された粘着剤組成物を表面エネルギーが３０ｍＮ／ｍ以下の被着体に付着し、２３℃の温度及び６５％の相対湿度で２４時間維持した後、上記記述した各剥離角度及び剥離速度で測定したものであることができる。上記各剥離力を測定する具体的な方式は、下記実施例に記述する。
【００６８】
上記で被着体の表面エネルギーを測定する方式は、特に制限されず、公知された表面エネルギーの測定方式を適用することができる。例えば、被着体の接触角を測定し、これから表面エネルギーを求めるか、あるいは公知の表面エネルギー測定装備を使用して測定することができる。上記被着体の表面エネルギーは、例えば、１０ｍ／Ｎ／ｍ〜３０ｍＮ／ｍ程度であることができる。
【００６９】
粘着剤組成物は、また、上記高速剥離力（Ｈ）の上記低速剥離力（Ｌ）に対する比率（Ｈ／Ｌ）が１〜１５、５〜１５または７〜１３であることができる。
【００７０】
上記粘着剤組成物は、また、架橋構造が具現された状態で上記被着体、すなわち表面エネルギーが３０ｍＮ／ｍ以下の被着体から１８０度の剥離角度及び４０ｍ／ｍｉｎの剥離速度で剥離されるときに発生する剥離耐電圧が０．５ｋＶ以下であることかできる。上記剥離耐電圧の測定方法は、下記実施例で記述する。
【００７１】
上記のような低速剥離力、高速剥離力及び／または剥離耐電圧が確保されれば、被着体に対する適切な保護機能を示しながらも、静電気などの誘発を最小化することができ、高速で容易に剥離されることができる。
【００７２】
本発明は、また、粘着シートに関する。上記粘着シートは、例えば、保護フィルム、具体的には光学フィルム用保護フィルムであることができる。
【００７３】
例えば、粘着シートは、偏光板、偏光子、偏光子保護フィルム、位相差フィルム、視野角補償フィルム、輝度向上フィルムなどの光学フィルム用保護フィルムに使用されることができる。本明細書で用語偏光子と偏光板は、互いに区別される対象を指称する。すなわち、偏光子は、偏光機能を示すフィルム、シートまたは素子そのものを指称し、偏光板は、上記偏光子と共に他の要素を含む光学フィルムを意味する。偏光子とともに光学フィルムに含まれることができる他の要素としては、偏光子保護フィルムまたは位相差層などが例示されることができるが、これに制限されるものではない。
【００７４】
粘着シートは、例えば、表面保護用基材フィルムとその基材フィルムの一側に存在する粘着剤層を含むことができる。上記粘着剤層は、例えば、上記粘着剤組成物として、架橋された粘着剤組成物、すなわち架橋構造が具現された粘着剤組成物を含むことができる。
【００７５】
上記粘着剤組成物は、架橋構造が具現された後に相対的に高い低速剥離力と相対的に低い高速剥離力を示し、両剥離力のバランスに優れていて、耐久信頼性、作業性、透明性及び帯電防止性に優れている。これにより、上記保護フィルムは、各種光学装置または部品やディスプレイ装置または部品、例えば、ＬＣＤなどに使用される偏光板、位相差板、光学補償フィルム、反射シート及び輝度向上フィルムなどの光学フィルムの表面を保護するための表面保護フィルムに効果的に使用されることができるが、上記の用途が上記保護フィルムに限定されるものではない。
【００７６】
表面保護用基材フィルムとしては、この分野で公知されている一般的なフィルムまたはシートが使用されることができる。例えば、ポリエチレンテレフタレートまたはポリブチレンテレフタレートなどのポリエステルフィルム、ポリテトラフルオルエチレンフィルム、ポリエチレンフィルム、ポリプロピレンフィルム、ポリブテンフィルム、ポリブタジエンフィルム、ポリ（塩化ビニル）フィルムまたはポリイミドフィルムのようなプラスチックフィルムをあげることができる。このようなフィルムは、単層で構成されるか、２層以上が積層されていてもよく、場合によっては、防汚層または帯電防止層などの機能性層をさらに含むこともできる。また、基材密着性向上の観点で上記基材の一面または両面にプライマー処理のような表面処理を行うこともできる。
【００７７】
基材フィルムの厚さは、用途によって適切に選択されるものであって、特に限定されず、通常、５μｍ〜５００μｍまたは１０μｍ〜１００μｍの厚さで形成することができる。
【００７８】
粘着シートに含まれる粘着剤層の厚さは、特に限定されず、例えば、２μｍ〜１００μｍまたは５μｍ〜５０μｍであることができる。
【００７９】
粘着剤層を形成する方法は、特に制限されず、例えば、バーコーターなどの通常の手段で粘着剤組成物またはこれから製造されたコーティング液を基材フィルムなどに塗布し、硬化させるか、粘着剤組成物またはコーティング液をまず剥離性基材の表面に塗布して硬化させ、さらに基材フィルムに転写させる方法などを使用することができる。
【００８０】
粘着剤層の形成過程は、粘着剤組成物またはコーティング液内部の揮発成分または反応残留物のような気泡誘発成分を充分に除去した後、行うことが好ましい。これにより、粘着剤の架橋密度または分子量などが過度に低くて弾性率が劣化し、高温状態でガラス板と粘着剤層との間に存在する気泡が大きくなって、内部で散乱体を形成する問題点などを防止することができる。
【００８１】
また、上記過程で粘着剤組成物を硬化させる方法は、特に限定されず、例えば、組成物内に含まれた重合体及び架橋剤が反応することができるように適切な熟成工程を経るか、内部に光開始剤などの活性化を誘導することができる光照射、例えば紫外線の照射などを通じて行うことができる。
【００８２】
粘着剤層は、例えば、ゲル含量が８０％〜９９％程度であることができる。ゲル含量は、例えば、下記数式４で計算されることができる。
【００８３】
［数式４］
ゲル（ｇｅｌ）含量＝Ｂ／Ａ×１００
【００８４】
数式４で、Ａは、上記粘着剤の質量を示し、Ｂは、上記粘着剤をエチルアセテートに常温で４８時間沈積した後に回収した不溶解分の乾燥質量を示す。
【００８５】
本発明は、また、光学フィルムに関する。例示的な光学フィルムは、光学素子及び上記光学素子の表面に付着した上記粘着シートを含むことができる。例えば、上記粘着シートの粘着剤層が上記光学素子の表面に付着し、これにより、上記表面保護用基材フィルムによって光学素子が保護されることができる。
【００８６】
光学フィルムに含まれる光学素子としては、例えば、偏光子、偏光板、偏光子保護フィルム、位相差層または視野角補償層などが例示されることができる。
【００８７】
上記で偏光子としては、例えば、ポリビニルアルコール偏光子などのようにこの分野で公知されている一般的な種類を制限なく採用することができる。
【００８８】
偏光子は、様々な方向に振動しながら入射する光から一方の方向に振動する光のみを抽出することができる機能性フィルムまたはシートである。このような偏光子は、例えば、ポリビニルアルコール系樹脂フィルムに二色性色素が吸着配向されている形態であることができる。偏光子を構成するポリビニルアルコール系樹脂は、例えば、ポリビニルアセテート系樹脂をゲル化して得ることができる。この場合、使用されることができるポリビニルアセテート系樹脂には、ビニルアセテートの単独重合体は勿論、ビニルアセテート及び上記と共重合可能な他の単量体の共重合体が含まれることができる。上記でビニルアセテートと共重合可能な単量体の例には、不飽和カルボン酸類、オレフィン類、ビニルエーテル類、不飽和スルホン酸類及びアンモニウム基を有するアクリルアミド類などの一種または二種以上の混合をあげることができるが、これに制限されるものではない。ポリビニルアルコール系樹脂のゲル化度は、通常８５モル％〜１００モル％程度、好ましくは９８モル％以上であることができる。上記ポリビニルアルコール系樹脂は、追加に変性されていてもよく、例えば、アルデヒド類で変性されたポリビニルホルマルまたはポリビニルアセタルなどが使用されることができる。また、ポリビニルアルコール系樹脂の重合度は、通常、１，０００〜１０，０００程度、好ましくは１、５００〜５，０００程度であることができる。
【００８９】
ポリビニルアルコール系樹脂を製膜し、偏光子の原盤フィルムとして使用することができる。ポリビニルアルコール系樹脂を製膜する方法は、特に限定されず、この分野で公知されている一般的な方法を使用することができる。ポリビニルアルコール系樹脂で製膜された原盤フィルムの厚さは、特に制限されず、例えば、１μｍ〜１５０μｍの範囲内で適切に制御されることができる。延伸の容易性などを考慮して、上記原盤フィルムの厚さは、１０μｍ以上に制御されることができる。偏光子は、上記のようなポリビニルアルコール系樹脂フィルムを延伸（例えば、一軸延伸）する工程、ポリビニルアルコール系樹脂フィルムを二色性色素で染色し、その二色性色素を吸着させる工程、二色性色素が吸着されたポリビニルアルコール系樹脂フィルムをホウ酸（ｂｏｒｉｃ  ａｃｉｄ）水溶液で処理する工程及びホウ酸水溶液で処理後に洗浄する工程などを通して製造することができる。上記で二色性色素としては、ヨード（ｉｏｄｉｎｅ）や二色性の有機染料などが使用されることができる。
【００９０】
上記偏光板は、例えば、上記偏光子；及び上記偏光子の一側または両側に付着している他の光学用フィルムを含むことができる。上記で他の光学用フィルムとしては、上記記述した偏光子保護フィルムや位相差層、視野角補償層、防眩層などが例示されることができる。
【００９１】
上記で偏光子保護フィルムは、上記粘着剤層を含む保護フィルムとは区別される概念であって、偏光子に対する保護フィルムである。偏光子保護フィルムとしては、例えば、トリアセチルセルロースのようなセルロース系フィルム；アクリルフィルム；ポリカーボネートフィルムまたはポリエチレンテレフタレートフィルムのようなポリエステル系フィルム；ポリエーテルスルホン系フィルム；及び／またはポリエチレンフィルム、ポリプロピレンフィルムまたはシクロ系やノルボルネン構造を有するポリオレフィンフィルムまたはエチレンプロピレン共重合体のようなポリオレフィン系フィルムなどで構成される保護フィルムが積層された多層フィルムで形成されることができる。保護フィルムの厚さは、特に制限されず、通常的な厚さで形成することができる。
【００９２】
上記光学フィルムにおいて上記保護フィルムによって保護される光学素子の表面には、表面処理層が存在することができる。上記表面処理層は、例えば、表面エネルギーが３０ｍＮ／ｍ以下であることができる。すなわち、上記光学フィルムにおいて上記保護フィルムによって保護される光学素子の表面には、表面エネルギーが３０ｍＮ／ｍ以下の表面処理層が形成されており、上記保護フィルムの上記粘着剤層が上記表面処理層に付着していてもよい。
【００９３】
上記表面処理層としては、高硬度層、ＡＧ（Ａｎｔｉ−ｇｌａｒｅ）層またはＳＧ（Ｓｅｍｉ−ｇｌａｒｅ）層のような眩しさ防止層またはＡＲ（Ａｎｔｉｒｅ  ｆｌｅｃｔｉｏｎ）層またはＬＲ（Ｌｏｗｒｅ  ｆｌｅｃｔｉｏｎ）層のような低反射層などが例示されることができる。
【００９４】
高硬度層は、５００ｇの荷重下での鉛筆硬度が１Ｈ以上または２Ｈ以上の層であることができる。鉛筆硬度は、例えば、ＫＳ  Ｇ２６０３で規定された鉛筆心を使用してＡＳＴＭ  Ｄ  ３３６３規格によって測定することができる。
【００９５】
高硬度層は、例えば、高硬度の樹脂層であることができる。上記樹脂層は、例えば、常温硬化型、湿気硬化型、熱硬化型または活性エネルギー線硬化型樹脂組成物を硬化した状態で含むことができる。１つの例示では、上記樹脂層は、熱硬化型または活性エネルギー線硬化型樹脂組成物、または活性エネルギー線硬化型樹脂組成物を硬化した状態で含むことができる。高硬度層の説明で「硬化した状態」というのは、上記各樹脂組成物に含まれる成分が架橋反応または重合反応などを経て樹脂組成物がハード（ｈａｒｄ）状態に転換された場合を意味することができる。また、上記で常温硬化型、湿気硬化型、熱硬化型または活性エネルギー線硬化型樹脂組成物は、上記硬化状態が常温下で誘導されるか、あるいは適切な湿気の存在下、熱の印加または活性エネルギー線の照射によって誘導されることができる組成物を意味することができる。
【００９６】
この分野では、硬化した状態で前述した範囲の鉛筆硬度を満足することができる多様な樹脂組成物が知られていて、平均的技術者は、適合な樹脂組成物を容易に選択することができる。
【００９７】
１つの例示で、上記樹脂組成物は、主材としてアクリル化合物、エポキシ化合物、ウレタン化合物、フェノール化合物またはポリエステル化合物などを含むことができる。上記で「化合物」は、単量体性、オリゴマー性または重合体性化合物であることができる。
【００９８】
１つの例示では、上記樹脂組成物として、透明性などの光学的特性に優れていて、黄変などに対する抵抗性に優れたアクリル樹脂組成物、例えば、活性エネルギー線硬化型アクリル樹脂組成物を使用することができる。
【００９９】
活性エネルギー線硬化型アクリル組成物は、例えば、活性エネルギー線重合性の重合体成分と反応性希釈用単量体を含むことができる。
【０１００】
上記重合体成分としては、ウレタンアクリレート、エポキシアクリレート、エーテルアクリレートまたはエステルアクリレートなどのように当業界でいわゆる活性エネルギー線重合性オリゴマーとして知られた成分や、または（メタ）アクリル酸エステル単量体などのような単量体を含む混合物の重合物が例示されることができる。上記で（メタ）アクリル酸エステル単量体としては、アルキル（メタ）アクリレート、芳香族基を有する（メタ）アクリレート、ヘテロシクリック（メタ）アクリレートまたはアルコキシ（メタ）アクリレートなどが例示されることができる。この分野では、活性エネルギー線硬化型組成物を製造するための多様な重合体成分が知られており、上記のような化合物が必要に応じて選択されることができる。
【０１０１】
活性エネルギー線硬化型アクリル組成物に含まれることができる、反応性希釈用単量体としては、活性エネルギー線硬化型官能基、例えば、アクリロイル基またはメタクリロイル基などを１つまたは２つ以上有する単量体が例示されることができる。反応性希釈用単量体としては、例えば、上記（メタ）アクリル酸エステル単量体や多官能性アクリレートなどが使用されることができる。
【０１０２】
活性エネルギー線硬化型アクリル組成物を製造するための上記成分の選択や選択された成分の配合の比率などは、特に制限されず、目的する樹脂層の硬度及びその他物性を考慮して調節されることができる。
【０１０３】
ＡＧ層またはＳＧ層のような眩しさ防止層としては、例えば、凹凸面が形成されている樹脂層または粒子を含む樹脂層として、上記粒子が上記樹脂層とは異なる屈折率を有する粒子である樹脂層を使用することができる。
【０１０４】
上記で樹脂層としては、例えば、上記高硬度層の形成に使用する樹脂層を使用することができる。眩しさ防止層を形成する場合には、樹脂層が必ず高硬度を示すことができるように樹脂組成物の成分を調節する必要はないが、高硬度を示すことができるように樹脂層を形成してもよい。
【０１０５】
上記で樹脂層に凹凸面を形成する方式は、特に制限されない。例えば、樹脂組成物のコーティング層を目的する凹凸構造を有する金型と接触させた状態で上記樹脂組成物を硬化させるか、あるいは樹脂組成物に適切な粒径の粒子を配合し、コーティング及び硬化させて凹凸構造を具現することができる。
【０１０６】
眩しさ防止層は、また、樹脂層とは屈折率が異なる粒子を使用して具現することもできる。
【０１０７】
１つの例示で、上記粒子は、例えば、樹脂層との屈折率の差が０．０３以下または０．０２〜０．２であることができる。屈折率の差が過度に小さい場合、ヘイズを誘発しにくいし、反対に、過度に大きくなれば、樹脂層内での散乱が多く発生し、ヘイズを増加させるが、光透過度またはコントラスト特性などの低下が誘導されることができるので、これを考慮して適切な粒子を選択することができる。
【０１０８】
樹脂層に含まれる粒子の形状は、特に制限されず、例えば、球形、楕円形、多面体形、無定形またはその他形状であることができる。上記粒子は、平均直径が５０ｎｍ〜５，０００ｎｍであることができる。１つの例示では、上記粒子として、表面に凹凸が形成されている粒子を使用することができる。このような粒子は、例えば、平均表面粗さ（Ｒｚ）が１０ｎｍ〜５０ｎｍまたは２０ｎｍ〜４０ｎｍや、及び／または表面に形成された凹凸の最大高さが約１００ｎｍ〜５００ｎｍまたは２００ｎｍ〜４００ｎｍであり、凹凸間の幅が４００ｎｍ〜１、２００ｎｍまたは６００ｎｍ〜１，０００ｎｍであることができる。このような粒子は、樹脂層との相溶性やその内部での分散性に優れている。
【０１０９】
上記粒子としては、多様な無機または有機粒子が例示されることができる。無機粒子としては、シリカ、非結晶質チタニア、非結晶質ジルコニア、インジウムオキシド、アルミナ、非結晶質亜鉛オキシド、非結晶質セリウムオキシド、バリウムオキシド、カルシウムカーボネート、非結晶質バリウムチタネートまたはバリウムスルフェートなどが例示されることができ、有機粒子としては、アクリル樹脂、スチレン樹脂、ウレタン樹脂、メラミン樹脂、ベンゾグアナミン樹脂、エポキシ樹脂またはシリコン樹脂などの有機系素材の架橋物または非架橋物を含む粒子が例示されることができるが、これに制限されるものではない。
【０１１０】
樹脂層に形成される上記凹凸構造または上記粒子の含量は、特に制限されない。上記凹凸構造の形状または上記粒子の含量は、例えば、ＡＧ層の場合、上記樹脂層のヘイズ（ｈａｚｅ）が約５％〜１５％、７％〜１３％または約１０％程度になるように調節され、ＳＧ層の場合、ヘイズが約１％〜３％程度になるように調節されることができる。上記ヘイズは、例えば、sepoong社のＨＲ−１００またはＨＭ−１５０などのようなヘイズメーター（ｈａｚｅｍｅｔｅｒ）を使用して製造社のマニュアルによって測定することができる。
【０１１１】
ＡＲ層やＬＲ層のような低反射層は、低屈折物質をコーティングして形成することができる。低反射層を形成することができる低屈折物質は、多様に知られており、これは、すべて上記光学素子に適切に選択されて使用されることができる。低反射層は、低屈折物質のコーティングを通じて反射率が約１％以下になるように形成することができる。
【０１１２】
表面処理層の形成には、また、韓国特許公開第２００７−０１０１００１号、第２０１１−００９５４６４号、第２０１１−００９５００４号、第２０１１−００９５８２０号、第２０００−００１９１１６号、第２０００−０００９６４７号、第２０００−００１８９８３号、第２００３−００６８３３５号、第２００２−００６６５０５号、第２００２−０００８２６７号、第２００１−０１１１３６２号、第２００４−００８３９１６号、第２００４−００８５４８４号、第２００８−０００５７２２号、第２００８−００６３１０７号、第２００８−０１０１８０１号または第２００９−００４９５５７号公報などに公知された素材が使用されることができる。
【０１１３】
表面処理層は、単独で形成されるか、あるいは２個以上が組合されて形成されることもできる。組合の例としては、基材層の表面にまず高硬度層を形成し、その表面にさらに低反射層を形成する場合が例示されることができる。
【０１１４】
本発明は、また、ディスプレイ装置、例えば、液晶表示装置（ＬＣＤ：Ｌｉｑｕｉｄ  Ｃｒｙｓｔａｌ  Ｄｉｓｐｌａｙ）に関する。例示的なディスプレイ装置は、液晶パネルを含むことができ、上記液晶パネルの一面または両面には、上記光学フィルムが付着していてもよい。上記フィルムは、例えば、接着剤または粘着剤を使用して液晶パネルに付着していてもよい。上記で接着剤または粘着剤は、上記記述した保護フィルムに存在する粘着剤以外の接着剤または粘着剤である。
【０１１５】
液晶表示装置に含まれる液晶パネルの種類は、特に限定されない。例えば、その種類に制限されず、ＴＮ（Ｔｗｉｓｔｅｄ  Ｎｅｕｍａｔｉｃ）型、ＳＴＮ（Ｓｕｐｅｒ  Ｔｗｉｓｔｅｄ  Ｎｅｕｍａｔｉｃ）型、Ｆ（ｆｅｒｒｏｅｌｅｃｔｒｉｃ）型及びＰＤ（ｐｏｌｙｍｅｒｄｉｓｐｅｒｓｅｄ  ＬＣＤ）型などを含む各種パッシブマトリックス方式；２端子型（ｔｗｏ  ｔｅｒｍｉｎａｌ）及び３端子型（ｔｈｒｅｅ  ｔｅｒｍｉｎａｌ）を含む各種アクティブマトリックス方式；横電界型（ＩＰＳ  ｍｏｄｅ）パネル及び垂直配向型（ＶＡｍｏｄｅ）パネルを含む公知の液晶パネルがすべて適用されることができる。また、液晶表示装置に含まれるその他の構成の種類及びその製造方法は、特に限定されず、この分野における一般的な構成を制限なく採用して使用することができる。
【発明の効果】
【０１１６】
本発明の粘着剤組成物は、架橋構造が形成された後に適切な低速及び高速剥離力を示し、両者のバランスに優れている。これにより、上記粘着剤組成物を、例えば、保護フィルムに適用する場合には、優れた保護効果を示すと同時に、高速剥離時に容易に剥離され、高速工程の側面でも有利であり、上記過程で優れた静電気防止特性を示すことができる。
【発明を実施するための形態】
【０１１７】
以下、実施例及び比較例を通じて上記粘着剤組成物をさらに詳しく説明するが、上記粘着剤組成物の範囲が下記実施例に制限されるものではない。
【０１１８】
１．低速剥離力の測定
実施例または比較例で製造した粘着シートを表面に表面エネルギーが２６ｍＮ／ｍ程度である表面処理層（眩しさ防止層）が形成された偏光板の上記表面処理層にＪＩＳ  Ｚ  ０２３７に基づいて、２ｋｇのローラーで付着する。その後、２３℃の温度及び６５％の相対湿度で２４時間保管した後、横及び縦がそれぞれ２５ｍｍ及び１２０ｍｍになるようにカットし、試験片を製造する。次に、試験片をガラス基板に固定した後、引張試験器を使用して１８０度の剥離角度及び０．３ｍ／ｍｉｎの剥離速度で粘着シートを横方向に表面処理層から剥離しながら剥離力を測定する。剥離力は、同一の試験片２個に対して測定し、その平均値を採用する。
【０１１９】
２．高速剥離力の測定
実施例または比較例で製造した粘着シートを表面に表面エネルギーが２６ｍＮ／ｍ程度である表面処理層（眩しさ防止層）が形成された偏光板の上記表面処理層にＪＩＳ  Ｚ  ０２３７に基づいて、２ｋｇのローラーで付着する。その後、２３℃の温度及び６５％の相対湿度で２４時間保管した後、横及び縦がそれぞれ２５ｍｍ及び２５０ｍｍになるようにカットし、試験片を製造する。次に、試験片をガラス基板に固定した後、引張試験器を使用して１８０度の剥離角度及び０．３ｍ／ｍｉｎの剥離速度で粘着シートを横方向に表面処理層から剥離しながら剥離力を測定する。剥離力は、同一の試験片２個に対して測定し、その平均値を採用する。
【０１２０】
３．剥離耐電圧測定
低速または高速剥離力の測定で使用したものと同一であり、横及び縦の長さがそれぞれ２２ｃｍ及び２５ｃｍである試験片を製造する。次に、試験片をガラス基板に固定した後、試験片の粘着シートを引張試験器を使用して１８０度の剥離角度及び４０ｍ／ｍｉｎの速度に剥離しながら耐電圧を測定する。
【０１２１】
４．粘着シート除去後にむら発生可否
低速剥離力の測定時に使用したものと同一の試験片で粘着シートを剥離した後に被着体の表面で静電気によるむらが発生するか否かを観察し、下記基準によって評価した。
〈評価基準〉
○：被着体の表面でむら現象不発生
×：被着体の表面でむら現象発生
【０１２２】
製造例１．アクリル重合体（Ａ）の製造
窒素ガスが還流され、温度調節が容易になるように冷却装置を設置した１Ｌ反応器に２−エチルヘキシルアクリレート（２−ＥＨＡ）９３重量部、４−ヒドロキシブチルアクリレート１重量部及び２−ヒドロキシエチルアクリレート２重量部及びポリエチレングリコールモノメチルエーテルメタクリレート（ｐｏｌｙｅｔｈｙｌｅｎｅｇｌｙｃｏｌ  ｍｏｎｏｍｅｔｈｙｌｅｔｈｅｒ  ｍｅｔｈａｃｒｙｌａｔｅ、アルキレンオキシド単位付加モル水：２〜８）６重量部を投入し、溶剤としてエチルアセテート（ＥＡｃ）１００重量部を投入した。次に、窒素ガスを１時間パージング（ｐｕｒｇｉｎｇ）し、酸素を除去し、反応開始剤（アゾビスイソブチロニトリル（ＡＩＢＮ））を投入し、８時間反応させた。反応後、反応物をエチルアセテート（ＥＡｃ）で希釈し、アクリル重合体（Ａ）を製造した。
【０１２３】
製造例２〜９．アクリル重合体（Ｂ）〜（Ｉ）の製造
使用される単量体の比率を下記表１のように調節したことを除いて、製造例１と同一の方式で重合体を製造した。
【０１２４】
【表１】
0005962934.tif 000004
【０１２５】
実施例１
粘着剤組成物の製造
製造例１のアクリル重合体（Ａ）１００重量部、架橋剤としてイソボロンジイソシアネート系架橋剤及びヘキサメチレンジイソシアネート系架橋剤の混合物（Ａｓａｈｉ社製、ＭＨＧ−８０Ｂ）４．５重量部及びＬｉＴＦＳｉ（ｌｉｔｈｉｕｍ  ｂｉｓ（ｔｒｉｆｌｕｏｒｏｍｅｔｈａｎｅｓｕｌｆｏｎｙｌ）ｉｍｉｄｅ）０．３ｇ及びポリエチレングリコールビス（２−ヘキサノエート）０．５重量部を均一に配合し、コーティング性を考慮して適正濃度で希釈し、粘着剤組成物を製造した。
【０１２６】
粘着シートの製造
製造された粘着剤組成物をＰＥＴ（ｐｏｌｙ（ｅｔｈｙｌｅｎｅ  ｔｅｒｅｐｈｔｈａｌｔｅ））フィルム（厚さ：３８μｍ）の一面にコーティング及び乾燥し、厚さが約２０μｍの均一なコーティング層を形成した。次に、５０℃程度の温度で４８時間維持し、上記組成物のコーティング層に架橋構造を具現し、粘着シートを製造した。
【０１２７】
実施例２〜３及び比較例１〜６
粘着剤組成物の組成を下記表２に示されたように変更したことを除いて、実施例１と同一の方法で粘着剤組成物及び粘着シートを製造した。
【０１２８】
【表２】
0005962934.tif 000005
【０１２９】
上記実施例及び比較例の粘着シートに対する物性評価結果を下記表３に整理して記載した。
【０１３０】
【表３】
0005962934.tif 000006